원료 물질 인 전해철 , 인산 리튬 파우더 , 인산 을 1 : 1 : 1 의 몰 비 로 정량 하 여 염산 과 질산 이 3 : 1 의 부 피비 로 혼합 된 왕수 에 용해 시킨 후 , 이렇게 혼합 된 용해액 에 구연산 과 에틸 린 글리콜 을 첨가 하 여 130 ℃ 에서 2 시간 가열 하 고 , 200 ℃ 에서 가열 하 여 농축 시켜 킬레이트 중합체 를 형성 하 였 다 . 그리고 , 350 ℃ 에서 가열 하 여 용매 를 휘발 시킨 후 , Ar 분위기 하 에서 450 ℃ 로 가열 을 유지 하 여 상기 킬레이트 중합체 를 열분해 한 후 , 최종 환원 열처리 는 CO / CO 2 의 부 피비 가 1 : 1 인 분위기 하 에서 900 ℃ 로 30 분 열처리 하 여 LiFePO 4 분 말 을 제조 하 였 다 .